(57)【特許請求の範囲】
【請求項１】
３５０ｎｍから１６００ｎｍの全ての波長の光を、７５％以上の透過率で透過させるフィルムと、
前記フィルムで支持された塗膜と、
前記フィルム下の下地であって、３５０ｎｍから１６００ｎｍの全ての波長の光について反射率９０％以上となる第１部分と反射率５％以下となる第２部分とを有する下地と、
を備え、
前記第１部分は、ホウケイ酸ガラスを素材とすることを特徴とする試料塗板。
【請求項２】
前記フィルムは、３５０ｎｍから１６００ｎｍの全ての波長の光を、８５％以上の透過率で透過させることを特徴とする請求項１に記載の試料塗板。
【請求項３】
前記下地と前記フィルムは、３５０ｎｍから２０００ｎｍの全ての波長の光を透過させ、１．３以上１．７以下の屈折率を有している物質によって密着させられていることを特徴とする請求項１又は２に記載の試料塗板。
【発明の詳細な説明】
【技術分野】
【０００１】
本発明は、試料塗板に関する。
【背景技術】
【０００２】
建築物等においては、耐久性、美粧性から塗装されている。塗装に塗料の色について、所望の色を得たい場合には、ＣＣＭ（Ｃｏｍｐｕｔｅｒ  Ｃｏｌｏｒ  Ｍａｔｃｈｉｎｇ）によって塗料配合を検索する技術が知られている。
近年、さらに、省エネの視点から塗料の遮熱性が注目されている。例えば、建築物等の遮熱性等を向上させるために、建築物等に塗装することが多くなってきている。そして、塗装に用いられる塗料の光特性を測定する技術が知られている。
例えば、特許文献１には、下地の分光反射率ρ g (λ )に基づいて下地の反射率Ｒ g (λ )を算出する下地反射率算出手順と、下地に積層される塗膜の各原色についての単位厚さ当たりの吸収係数及び散乱係数、原色配合比、膜厚を取得する塗膜データ取得手順と、下地反射率算出手順で取得した下地の反射率Ｒ g (λ )、及び、塗膜データ取得手順で取得された塗膜の各原色についての単位厚さ当たりの吸収係数及び散乱係数、原色配合比、膜厚に基づいて塗膜構造体の反射率Ｒ (λ )を算出し、これに基づいて塗膜構造体の分光反射率ρ (λ )を算出する塗膜構造体分光反射率算出手順とを有する分光反射率予測計算方法が記載されている。
【先行技術文献】
【特許文献】
【０００３】
【特許文献１】特開２００７−３１６８２９号公報
【発明の概要】
【発明が解決しようとする課題】
【０００４】
しかしながら、特許文献１に記載の技術では、分光反射率を計算する際に、ＪＩＳ  Ｋ  ５６００に規定された白黒隠蔽紙を用いている。この白黒隠蔽紙は、可視光領域での分光反射率の測定を対象としたものであり、紫外線又は赤外線を透過又は吸収してしまう。
つまり、特許文献１に記載の技術では、原色やその組合せの塗料の正確な吸収係数及び散乱係数を計算できず、日射反射率を予測計算できない場合があるという欠点があった。
【０００５】
本発明は上記の点に鑑みてなされたものであり、正確な日射反射率を予測計算できる試料塗板を提供する。
【課題を解決するための手段】
【０００６】
（１）本発明は上記の課題を解決するためになされたものであり、本発明の一態様は、３５０ｎｍから１６００ｎｍの全ての波長の光を、７５％以上の透過率で透過させるフィルムと、前記フィルムで支持された塗膜と、前記フィルム下の下地であって、３５０ｎｍから１６００ｎｍの全ての波長の光について反射率９０％以上となる第１部分と反射率５％以下となる第２部分とを有する下地と、を備え、前記第１部分は、ホウケイ酸ガラスを素材とすることを特徴とする試料塗板である。
【０００７】
（２）また、本発明の一態様は、上記試料塗板において、前記フィルムは、３５０ｎｍから１６００ｎｍの全ての波長の光を、８５％以上の透過率で透過させることを特徴とする。
【０００８】
（３）また、本発明の一態様は、上記試料塗板において、前記下地と前記フィルムは、３５０ｎｍから２０００ｎｍの全ての波長の光を透過させ、１．３以上１．７以下の屈折率を有している物質によって密着させられていることを特徴とする。
【発明の効果】
【０００９】
本発明によれば、正確な日射反射率を予測計算できる。
【図面の簡単な説明】
【００１０】
【図１】本発明の第１の実施形態に係る塗料測定装置の構成を示す概略図である。
【図２】本実施形態に係る試料塗板の構造を示す模式図である。
【図３】本実施形態に係る重価係数の一例を表すグラフである。
【図４】白素地の反射率の一例を示すグラフである。
【図５】黒素地の反射率の一例を示すグラフである。
【図６】支持フィルムの透過率の一例を示すグラフである。
【図７】本実施形態に係る演算装置の構成を示す概略ブロック図である。
【図８】本実施形態に係る可視光領域での試料の吸収係数Ｋ及び散乱係数Ｓを計算する動作の一例を示すフローチャートである。
【図９】本実施形態に係る可視データテーブルの一例を示す概略図である。
【図１０】本実施形態に係る赤外光〜紫外光領域での試料の吸収係数Ｋ及び散乱係数Ｓを計算する動作の一例を示すフローチャートである。
【図１１】本実施形態に係る赤外〜紫外データテーブルの一例を示す概略図である。
【図１２】本実施形態に係る日射反射率及び予測色度値を計算する動作の一例を示すフローチャートである。
【図１３】本発明の第２の実施形態に係る演算装置の構成を示す機能ブロック図である。
【図１４】本実施形態に係る塗料測定装置の動作の一例を示したフローチャートである。
【図１５】本変形例に係る試料塗板の構造を示す模式図である。
【図１６】本実施例に係るピンク原色塗膜の可視光領域での反射率を表すグラフである。
【図１７】本実施例に係るピンク原色塗膜の可視光領域での吸収係数Ｋと散乱係数Ｓを表すグラフである。
【図１８】本実施例に係るピンク原色塗膜の紫外光〜赤外光領域での反射率を表すグラフである。
【図１９】本実施例に係るピンク原色塗膜の紫外光〜赤外光領域での吸収係数Ｋと散乱係数Ｓを表すグラフである。
【図２０】本実施例に係る青下地の場合の可視光領域での反射率を表すグラフである。
【図２１】本実施例に係る青下地で混色ＰＹ塗膜の可視光領域での反射率を表すグラフである。
【図２２】本実施例に係る青下地の場合の紫外光〜赤外光領域での反射率を表すグラフである。
【図２３】本実施例に係る青下地で混色ＰＹ塗膜の可赤外〜紫外光領域での反射率を表すグラフである。
【発明を実施するための形態】
【００１１】
（第１の実施形態）
以下、図面を参照しながら本発明の第１の実施形態について詳しく説明する。
本実施形態に係る塗膜測定装置１は、試料塗板１０４１に対して可視光の波長域（可視光領域とも称す）の光、試料塗板１０４２に対して紫外光〜赤外光の波長域（紫外光〜赤外光領域とも称す）の光、を用いて、各波長λにおける試料塗板１０４１及び試料塗板１０４２の反射率を測定する。日射反射率は、地表に到達する太陽光線の反射率である。太陽光線の反射光は、正反射光（光沢成分）と拡散光によって構成されている。その反射率の測定方法は、一般にＳＣＩ（正反射光を含む測定、Ｓｐｅｃｕｌａｒ  Ｃｏｍｐｏｎｅｎｔ  Ｉｎｃｌｕｄｅ）と呼ばれる。測定の規格としては、ＪＩＳＺ８７２２色の測定方法の幾何条件Ｃ（積分球方式の正反射光を含むｄｉ：８度）方式で測定される。塗膜測定装置１は、測定した反射率に基づいて、試料（塗料の塗膜）による光の吸収係数と散乱係数を計算する。
塗膜測定装置１は、予測対象の塗料（予測対象塗料という）について試料（後述する基礎塗料）の配合比率情報が入力されると、計算した吸収係数と散乱係数に基づいて、予測対象塗料についての日射反射率の予測値である予測日射反射率ρｅ、及び予測色度値Ｌ＊ａ＊ｂ＊を計算する。なお、日射反射率とは、試料塗板１０４２からの反射光の総量を、試料塗板１０４２に入射された太陽光の総量で除算したものである。日射反射率が高いほど、遮熱性能が高いことを示す。なお、本実施形態における日射反射率とは、赤外光、可視光、紫外光を含む波長域（例えば、３００ｎｍ−２５００ｎｍ）についての日射反射率をいう。
【００１２】
図１は、本発明の第１の実施形態に係る塗膜測定装置１の構成を示す概略図である。図１に示す一例では、塗膜測定装置１は、測色機器１０１、自記分光光度計１０２、入力部１０３、試料塗板１０４１、１０４２、校正板（Ｓｐｅｃｔｒａｒｏｎ）１０５、演算装置１６、及びモニター１０７を含んで構成される。
【００１３】
測色機器１０１は、演算装置１６からの命令に従って、可視光（４００〜７００ｎｍ）を、試料塗板１０４１に対して出力する。この試料塗板１０４１は、ＣＣＭのための基礎データ（各種色材の吸収係数と散乱係数）を得るための塗料（基礎塗料という）の塗膜が下地に載せれらたものである（図２参照）。測色機器１０１は、波長λ（ｎｍ）毎に試料塗板１０４１から反射された光（反射光とも称す）を測定し、反射率Ｒｅｘｔ（λ）を計算する。例えば、測色機器１０１は、４００ｎｍ〜７００ｎｍの間で１０ｎｍ間隔で反射光を測定する。なお、反射率Ｒｅｘｔ（λ）は、白素地の反射率Ｒｇ１（λ）、黒素地の反射率Ｒｇ２（λ）、白素地上の基礎塗料の塗膜の反射率Ｒ１（λ）、黒素地上の基礎塗料の塗膜の反射率Ｒ２（λ）を表す（図２参照）。
測色機器１０１は、計算した反射率Ｒｅｘｔ（λ）を示す可視光線反射率情報を演算装置１６に出力する。
【００１４】
自記分光光度計１０２は、演算装置１６からの命令に従って、紫外光（３００ｎｍ〜４００ｎｍ）、可視光（４００〜７００ｎｍ）、及び、赤外光（７００ｎｍ〜２５００ｎｍ）を、試料塗板１０４２に対して出力する。自記分光光度計１０２は、波長λ毎に試料塗板１０４２から反射光を測定し、反射率Ｒ’ｅｘｔ（λ）を計算する。例えば、自記分光光度計１０２は、３００ｎｍ〜２５００ｎｍの間で１ｎｍ間隔で反射光を測定する。なお、白素地の反射率Ｒ’ｇ１（λ）、黒素地の反射率Ｒ’ｇ２（λ）、白素地上の基礎塗料の塗膜の反射率Ｒ’１（λ）、黒素地上の基礎塗料の塗膜の反射率Ｒ’２（λ）を反射率Ｒ’ｅｘｔ（λ）で表す（図２参照）。
自記分光光度計１０２は、計算した反射率Ｒ’ｅｘｔ（λ）を示す赤外〜紫外線反射率情報を外部反射率測定部２０１に出力する。
【００１５】
入力部１０３は、マウスやキーボード等の入力機器である。入力部１０３は、利用者の操作によって入力された情報を演算装置１６に出力する。
例えば、入力部１０３は、試料（本実施形態では、原色エナメル番号）の識別情報、及び試料の膜厚Ｘを示す膜厚情報を、利用者から入力される。入力部１０３は、試料の測定を開始する測定開始命令を、利用者から入力される。また、入力部は、予測対象塗料について、その塗料の識別情報（例えば、塗料の番号、塗料名）、原色エナメルの配合比率を示す配合比率情報を、利用者から入力される。
【００１６】
試料塗板１０４１は、支持体（例えば、鋼板、プラスチック板）に白塗料及び黒塗料を塗装した白黒素地に、試料（基礎塗料）が塗装されているものである。
試料塗板１０４２は、試料（基礎塗料）が塗装されているフィルムが、白黒素地（パネル）に載せられているものである。白黒素地は、測定される波長域において、白色（入射光を強く反射）、及び黒色（入射光を強く吸収）の部分からなる。
【００１７】
校正板１０５は、米国Ｌａｂｓｐｈｅｒｅ社製の標準反射板であり、自記分光光度計１０２の校正に用いられる。校正板１０５は、発泡フッ素樹脂が固められたものである。
【００１８】
演算装置１６は、入力部１０３から測定開始命令が入力されると、測色機器１０１及び自記分光光度計１０２に反射率を測定させる命令をする。命令の結果、演算装置１６は、測色機器１０１から可視光線反射率情報を取得し、自記分光光度計１０２から赤外〜紫外線反射率情報を取得する。
演算装置１６は、取得した可視光線反射率情報及び入力部１０３から入力された膜厚情報に基づいて、試料による光の吸収係数Ｋと散乱係数Ｓを計算して記憶する。演算装置１６は、取得した赤外〜紫外線反射率情報及び入力部１０３から入力された膜厚情報に基づいて、試料による光の吸収係数Ｋ’と散乱係数Ｓ’を計算して記憶する。なお、本実施形態では、試料は基礎塗料である。
【００１９】
演算装置１６は、入力部１０３から入力された配合比率情報と、記憶した吸収係数Ｋ及び散乱係数Ｓと、を用いてＣＣＭ（Ｃｏｍｐｕｔｅｒ  Ｃｏｌｏｒ  Ｍａｔｃｈｉｎｇ）計算を行うことで、予測対象塗料の予測色度値Ｌ＊ａ＊ｂ＊を計算する（この計算を色ＣＣＭ計算という）。演算装置１６は、入力部１０３から入力された配合比率情報と、記憶した吸収係数Ｋ’及び散乱係数Ｓ’と、を用いて、予測対象塗料の予測日射反射率ρｅを計算する（この計算を日射反射率ＣＣＭ計算という）。
演算装置１６は、予測対象塗料の識別情報、基礎塗料の識別情報、混合比率情報、吸収係数Ｋ、Ｋ’、散乱係数Ｓ、Ｓ’、予測日射反射率ρｅ、予測色度値Ｌ＊ａ＊ｂ＊、等の表示情報をモニター１０７に出力する。
【００２０】
モニター１０７は、液晶ディスプレイなどの表示デバイスである。モニター１０７は、演算装置１６から入力された表示情報を表示する。
【００２１】
なお、塗膜測定装置１では、反射率の測定について、色ＣＣＭ計算に用いる反射率Ｒｅｘｔ（λ）を測定する測色機器１０１（測色計）と、日射反射率ＣＣＭ計算に用いる反射率Ｒ’ｅｘｔ（λ）を測定する自記分光光度計１０２（日射反射測定器）と、の２つに分けている。測色計は、日射反射測定器と比較して、安価で処理スピードが速く、小さい筐体のものもある。例えば、測色計は、２、３秒で測定できる。また、測色計は、目視の色と一致性の高い４５／０度タイプや積分球タイプ等、調色する試料に応じて様々な種類の測色計を簡易に選択できる。
一方、日射反射測定器は、測色計と比較して、高価で処理スピードが遅く、筐体も大きい。例えば、日射反射測定器は、光源の波長をモノクロメータで単波長にして、試料に照射して測定するので、１回の測定に当たり数分の測定時間を要する。
塗膜測定装置１では測色計と日射反射測定器とを分けることにより、調色に利用する反射率の測定は測色計で測定し、日射反射率は日射反射測定器で測定することができ、一方の処理待ち等による処理負荷の増大の防止や、並列処理によって測定時間を短縮することができる。
【００２２】
＜試料塗板１０４１及び１０４２の構造について＞
図２は、本実施形態に係る試料塗板１０４１、１０４２の構造を示す模式図である。
この図において、試料塗板１０４１、１０４２には、試料が塗装されている塗膜１０４ａが、白黒素地１０４１ｂ（第１の下地）及び白黒素地１０４２ｂ（第２の下地）それぞれの上に載せられている。塗膜１０４ａは、厚さ（膜厚）がＸμｍの塗膜である。
試料塗板１０４２において、塗膜１０４ａは、支持フィルム１０４ｃ上に塗装されている。また、符号１０４ｄを付した鎖線は、液体１０４ｄ（光学接触用液体）を示す。液体１０４ｄ（光学接触用液体）は、支持フィルム１０４ｃと白黒素地１０４１ｂとの間にある。この液体１０４ｄは、支持フィルム１０４ｃと白黒素地１０４１ｂとを密着させるものであり、液体に限られない。
【００２３】
白黒素地１０４１ｂ、１０４２ｂは、白色（ｗｈｉｔｅ）の部分（白素地）及び黒色（ｂｌａｃｋ）の部分（黒素地）から成る。
試料塗板１０４１の白黒素地１０４１ｂには、ＪＩＳで規定された白黒隠蔽紙（ＪＩＳ  Ｋ５６００−４−１：１９９９）が用いられる。
試料塗板１０４２の白黒素地１０４２ｂには、後述するように、紫外光〜赤外光の波長域に渡って、反射率の高い白色、及び、反射率の低い黒色の白黒素地が用いられる。
【００２４】
図２において、Ｒ１は白黒素地１０４１ｂの白素地上の塗膜による光（電磁波）の反射率（以下、光の反射率を単に反射率とも称す）を表し、Ｒ２は白黒素地１０４１ｂの黒素地上の塗膜の反射率を表す。Ｒ’１は白黒素地１０４２ｂの白素地上の塗膜の反射率を表し、Ｒ’２は白黒素地１０４２ｂの黒素地上の塗膜の反射率を表す。
Ｒｇ１、Ｒｇ２は、それぞれ、白黒素地１０４１ｂの白素地、黒素地の反射率を表す。Ｒ’ｇ１、Ｒ’ｇ２は、それぞれ、白黒素地１０４２ｂの白素地、黒素地の反射率を表す。
例えば、反射率Ｒ’ｇ１、Ｒ’ｇ２は、それぞれ、符号Ｐ１１、Ｐ１２を付した一点鎖線で示した部分（反射部分）で反射された光の反射率である。この反射部分は、塗膜で反射される光以外の光を反射する。
【００２５】
＜試料の吸収係数、散乱係数の計算＞
以下、本実施形態に係る吸収係数Ｋ、Ｋ’、及び散乱係数Ｓ、Ｓ’の計算手法について詳細を説明する。
演算装置１６は、反射率Ｒ（λ）及びＲ’（λ）（外部反射率）を、反射率Ｒｉｎｔ（λ）及びＲ’ ｉｎｔ（λ）（内部反射率という）に変換し、変換した内部反射率を用いて、吸収係数Ｋ、Ｋ’、及び散乱係数Ｓ、Ｓ’を計算する。これにより、塗膜内部の反射率（内部反射率）を用いる、色ＣＣＭ及び日射反射率ＣＣＭ（単にＣＣＭという）の数式を計算に利用することができる。
具体的には、演算装置１６は、以下の式（１）を用いて、反射率Ｒ（λ）を内部反射率Ｒｉｎｔ（λ）に変換する。演算装置１６は、次式（２）を用いて、反射率Ｒ’（λ）を内部反射率Ｒ’ｉｎｔ（λ）に変換する。
【００２６】
【数１】
0005940614.tif 000002
【００２７】
ここで、ｋ１はフレネル反射率である。例えば、ｋ１＝０．０４である。また、ｋ２は、内部拡散反射係数である。例えば、ｋ２＝０．５５５である。式（１）は、演算装置１６が試料塗板１０４１の表面で鏡面反射した光を除いた光を反射光として計算する（ＳＣＥ；Ｓｐｅｃｕｌａｒ  Ｃｏｍｐｏｎｅｎｔ  Ｅｘｃｌｕｄｅ）ことを示す。式（２）は、演算装置１６が試料塗板１０４２の表面で鏡面反射した光を含むすべての光を反射光として計算する（ＳＣＩ；Ｓｐｅｃｕｌａｒ  Ｃｏｍｐｏｎｅｎｔ  Ｉｎｃｌｕｄｅ）ことを示す。
【００２８】
演算装置１６は、内部反射率Ｒｉｎｔ（λ）及び膜厚Ｘに基づいて、吸収係数Ｋと散乱係数Ｓを計算する。内部反射率Ｒ’ｉｎｔ（λ）及び膜厚Ｘに基づいて、吸収係数Ｋ’と散乱係数Ｓ’を計算する。ここで、演算装置１６は、以下に示す絶対値ＫＳ法を用いて吸収係数と散乱係数を計算する。しかし、本発明はこれに限らず、試料塗板１０４の白原色の散乱係数を１．０として計算する相対値ＫＳ法を用いてもよい。ただし、演算装置１６は、絶対値ＫＳ法を用いることにより、色の計算を任意の下地の色の上に非隠蔽（下地の色が塗膜を透過し、観察した塗膜の色に影響を与える場合）で塗装した場合の塗膜の色を推定できる。
【００２９】
演算装置１６は、次式（３）〜（７）を用いて、吸収係数Ｋ及び散乱係数Ｓを計算する。なお、以下の式（３）〜（７）において、変数はすべて波長λの関数であるが、λの関数であることを示す記号は省略している。また、式（３）〜（７）において、反射率に関するパラメータ（Ｒｇ１ｉｎｔ、Ｒｇ２ｉｎｔ、Ｒ１ｉｎｔ、Ｒ２ｉｎｔ）は、外部反射率（Ｒｇ１、Ｒｇ２、Ｒ１、Ｒ２）を変換した内部反射率である。
【００３０】
【数２】
0005940614.tif 000003
【００３１】
式（３）〜（７）では、吸収係数Ｋと散乱係数Ｓを計算をする場合について示しているが、ダッシュ（’）がない記号の式が色計算の吸収係数Ｋと散乱係数Ｓを表し、ダッシュを付けた記号の式が日射反射率の吸収係数Ｋ’と散乱係数Ｓ’を表す。
なお、式（４）は、以下の式でも表すことができる。
【００３２】
【数３】
0005940614.tif 000004
【００３３】
＜塗料の予測日射反射率ρｅの計算＞
演算装置１６は、原色エナメルの配合比率Ｐｉ（重量濃度比率）を示す配合比率情報が入力されると、ダンカン（Ｄｕｎｃａｎ）の混色式（式（１０））を用いて、混合後の吸収係数Ｋ’と散乱係数Ｓ’の比（混合ＫＳという）を計算する。
【００３４】
【数４】
0005940614.tif 000005
【００３５】
ここで、Ｋ’ｉは、ｉ（原色エナメル番号）番目の原色エナメルの吸収係数Ｋ’である。Ｓ’ｉは、ｉ（原色エナメル番号）番目の原色エナメルの散乱係数Ｓ’である。式（１０）では、各色材（原色エナメル）のＫ’、Ｓ’の配合量と混合後のＫ’、Ｓ’との間に線形関係が成り立つため、簡単な計算で混合ＫＳを予測することができる。
式（１０）は、吸収係数Ｋ’と散乱係数Ｓ’から混合ＫＳを計算する場合について示しているが、各パラメータから’（ダッシュ）を除いた式（１０）が、吸収係数Ｋと散乱係数Ｓから混合ＫＳを計算する場合に用いられる。
【００３６】
＜混合ＫＳから外部反射率への変換＞
演算装置１６は、混合ＫＳ（（Ｋ’／Ｓ’）ｍｉｘ）を用いて、予測対象塗料の内部反射率Ｒ’ｍｉｘｉｎｔを計算する。具体的には、演算装置１６は、式（１１）に示す関係式を用いて、内部反射率Ｒ’ｍｉｘｉｎｔを計算する。
【００３７】
【数５】
0005940614.tif 000006
【００３８】
式（１１）は、内部反射率Ｒ’ｍｉｘｉｎｔを計算する場合について示しているが、各パラメータから’（ダッシュ）を除いた式（１１）が、内部反射率Ｒ’ｍｉｘｉｎｔを計算する場合に用いられる。
演算装置１６は、式（１２）を用いて、内部反射率Ｒｍｉｘｉｎｔを外部反射率Ｒｍｉｘｅｘｔに変換する。演算装置１６は、式（１３）を用いて、内部反射率Ｒ’ｍｉｘｉｎｔを外部反射率Ｒ’ｍｉｘｅｘｔに変換する。
【００３９】
【数６】
0005940614.tif 000007
【００４０】
演算装置１６は、予め記憶する重価係数と外部反射率Ｒ’ｍｉｘｅｘｔとに基づいて、式（１４）を用いて、予測日射反射率ρｅを計算する。ここで、重価係数は、例えば、ＪＩＳに規定された基準太陽光の地表面での強度の波長依存性を示す重価係数が用いられる（図３参照）。
【００４１】
【数７】
0005940614.tif 000008
【００４２】
図３は、本実施形態に係る重価係数の一例を表すグラフである。このグラフは、ＪＩＳ  Ｋ５６０２に規定された重価係数のグラフである。縦軸は相対強度を示し、横軸は波長である。重価係数は、３００ｎｍ以下では「０」であり、３００ｎｍから６００ｎｍにかけて次第に大きくなり、その後１０００ｎｍ付近までいくつかの極大値及び極小値をとりながら減少していく。重価係数は、その後も１０５０ｎｍ、１３００ｎｍ、１６００ｎｍ、及び２３５０ｎｍ付近に極大値及び極小値をとりながら減衰していく。
図３に図示するように、重価係数は、波長が４００ｎｍ以下と２０００ｎｍ以上の値が小さい。したがって、４００ｎｍから２０００ｎｍまでの反射率を精度を高くすることで、日射反射率の精度を高くすることができる（式（１４）参照）。塗膜測定装置１は、赤外光、紫外光の反射率の精度を上げることができるので、日射反射率の精度を高くすることができる。
【００４３】
＜色度値Ｌ＊ａ＊ｂ＊の計算＞
演算装置１６は、予め記憶する情報と外部反射率Ｒｍｉｘｅｘｔとに基づいて、ＪＩＳ  Ｚ８７０１に規定された計算手法（式（１５）〜式（１７））を用いてＤ６５光源１０度視野のＸＹＺ（Ｘ１０，Ｙ１０，Ｚ１０）を計算する。
【００４４】
【数８】
0005940614.tif 000009
【００４５】
ここで、Ｓ（λ）は、色の表示に用いる標準の光の分光分布である。ｘ（λ）、ｙ（λ）、ｚ（λ）は、ＸＹＺ表色系における等色関数である。ｋは、三刺激値のＹの値が測光量に一致するように定めた係数である。演算装置１６は、Ｓ（λ）、ｘ（λ）、ｙ（λ）、ｚ（λ）、ｋを予め記憶する。
演算装置１６は、計算したＸＹＺ（Ｘ１０，Ｙ１０，Ｚ１０）を、ＪＩＳ  Ｚ８７２９に規定された式を用いて色度値Ｌ＊ａ＊ｂ＊に変換する。
【００４６】
＜白黒素地の反射率について＞
演算装置１６が有意な吸収係数と吸収係数を計算するためには、式（５）が実数解となる必要がある。式（５）が実数解となるためには、Ｒｇ１＞Ｒ１及びＲ’ｇ１＞Ｒ’１、つまり、白素地の反射率は塗膜１０４ａの反射率よりも大きい（条件１）必要がある。また、Ｒｇ２＜Ｒ２及びＲ’ｇ２＜Ｒ’２、つまり、黒素地の反射率は塗膜１０４ａの反射率よりも小さい（条件２）必要がある。
例えば、従来のＪＩＳで規定された白黒隠蔽紙は、可視光領域において上記の条件１、２を満たす。この白黒隠蔽紙は、白素地の明度はＤ６５光源のＹ値が８０±２、黒さのＹ値が５以下であると規定されている。Ｙ値は、目視の波長領域における３刺激値Ｘ、Ｙ、Ｚにおける明るさを示す値である。
しかしながら、ＪＩＳで規定された白黒隠蔽紙のＹ値では、可視光域以外の紫外光域や赤外光域では、式（５）が実数解でなくなる。
本実施形態では、試料塗板１０４２が、以下のような構成を備えることによって、演算装置１６は、有意な吸収係数Ｋと吸収係数Ｓを計算することができる。
【００４７】
＜白素地について＞
試料塗板１０４２の白素地は、ホウケイ酸ガラスを素材とする白素地である。しかし、本発明はこれに限らず、試料塗板１０４２の白素地は、波長３５０ｎｍから１６００ｎｍの領域が８０％以上、より好ましくは９０％以上となる白素地であってもよい。
図４は、白素地の反射率の一例を示すグラフである。この図の縦軸は反射率（％）、横軸は波長（ｎｍ）を表している。図示する例では、ｅｖｅｒ−ｗｈｉｔｅ（エバーズ社製セラミック白素地板、ホウケイ酸ガラス），ｐａｉｎｔ−ｗｈｉｔｅ、及びｈｐ（隠蔽力、Ｈｉｄｉｎｇ  ｐｏｗｅｒ）−ｗｈｉｔｅの３種類の白素地の反射率を示している。
ｅｖｅｒ−ｗｈｉｔｅは、他の白素地に比べて紫外域での反射率が最も高く、赤外域での反射率も１５００ｎｍより短波長の領域では、ほぼ１００％に近い。また、１５００ｎｍより長波長側でも、他の白素地と比較して高い反射率を示している。本実施形態では、ｅｖｅｒ−ｗｈｉｔｅを試料塗板１０４２の白素地として用いている。
また、ｈｐ−ｗｈｉｔｅは、白黒隠蔽紙の白素地として用いている。図４では、●（黒塗りの丸）の白塗料の反射率と、△（白塗りの三角）の白黒隠蔽紙の白素地（ｈｐ−ｗｈｉｔｅ）の反射率と、を比べると、波長の範囲によって反射率の値の上下が入れ替わっている箇所（波長）があるので、ＫＳ値の計算に適用できないことを示す。一方、ｅｖｅｒ−ｗｈｉｔｅは、白塗料よりも反射率が常に（全波長で）高いので、正しくＫＳ値を求めることができる。
【００４８】
＜黒素地について＞
試料塗板１０４２の黒素地は、黒板ガラス（ガラスの底面にカーボン黒を塗ったもの）、又は、カーボンブラックの板である。ただし、本発明はこれに限らず、試料塗板１０４２の黒素地は、波長３５０ｎｍから１６００ｎｍの領域が６％以下、より好ましくは５％以下となる黒素地であってもよい。
図５は、黒素地の反射率の一例を示すグラフである。縦軸は反射率（％）、横軸は波長（ｎｍ）を表している。図示する例では、ｅｖｅｒ−ｂｌａｃｋ（エバーズ社製セラミック黒素地板），ｐａｉｎｔ−ｂｌａｃｋ、及びｈｐ−ｂｌａｃｋの３種類の黒素地の反射率を示している。本実施形態では、ｅｖｅｒ−ｂｌａｃｋを試料塗板１０４２の黒素地として用いている。
【００４９】
＜塗膜１０４ａについて＞
試料塗板１０４２の白黒素地（セラミック製）は、一般の塗板よりも高価である。本実施形態に係る試料塗板１０４２では、試料を白黒素地に塗装せずに、試料を白黒素地に載せて測定するので、白黒素地を繰り返して使用でき、試料を直接塗装して測定毎に白黒素地を交換する場合と比較して、測定に掛かる費用を削減できる。
【００５０】
塗膜は、例えば、以下（ア）又は（イ）のようにして白黒素地に載せられている。
（ア）ポリプロピレンのような低表面張力のプラスチックの上に、試料を塗装した塗膜を剥離し、フリーフィルムとしての塗膜を白黒素地に載せる。
（イ）透明なフィルム（支持フィルム）の上に試料を塗装することで、透明なフィルムと塗料の積層体を白黒素地に載せる。
本実施形態に係る塗膜は、上記（イ）のようにして白黒素地に載せられている。なお、塗膜は、上記（ア）のようにして載せられていてもよい。（ア）の場合、支持フィルムを用いないため、支持フィルムに起因する誤差要因を排除できるという利点がある。しかし、（ア）の場合、塗膜は剛性がなく、塗膜に発生する静電気で塗膜が丸まってしまう。また、（ア）の場合、塗膜は、容易に切断されてしまい、測定が困難になる場合もある。
一方、（イ）の場合には、（ア）の場合と比較して、フィルム作成、測定、保存が容易である。また、本実施形態に係る積層体は、支持フィルム１０４ｃや、光学接触用液体１０４ｄを用いることによって、支持フィルム１０４ｃに起因する誤差要因を減少できる。本実施形態では、支持フィルム１０４ｃと白黒素地１０４ｂは、光学接触用液体１０４ｄを用いて密着されている。
【００５１】
＜支持フィルム１０４ｃ＞
試料塗板１０４２における支持フィルム１０４ｃには、フッ素樹脂共重合体であるＡｆｌｅｘ（アフレックス、旭硝子製のフッ素樹脂フィルム）を用いている（なお、「Ａｆｌｅｘ」及び「アフレックス」は登録商標である。以下、同じ）。ただし、本発明はこれに限らず、支持フィルム１０４ｃは、３５０ｎｍ−４００ｎｍの領域の透過率が７５％以上、なおかつ、３５０−１６００ｎｍの領域の透過率が８５％以上であってもよい。
図６は、支持フィルム１０４ｃの透過率の一例を示すグラフである。このグラフは、ＰＥＴ（ポリエチレンテレフタレート）からなるＯＨＰフィルム、及び、Ａｆｌｅｘの厚さ１００μｍのシートについて、３００−２５００ｎｍ領域の透過率を示すグラフである。この図の縦軸は透過率（％）、横軸は波長（ｎｍ）を表している。
図示する例では、波長３００ｎｍから２２００ｎｍにおいて、Ａｆｌｅｘのシートは、ＯＨＰフィルムのシートと比較して透過率が高い。ＯＨＰフィルムのシートは、４００ｎｍより短波長側で急激に光を吸収している。一方、本実施形態に係るＡｆｌｅｘのシートは、短波長側でＯＨＰフィルムのシートの透過率が急激に低下する波長でも、高い透過率を示している。７００ｎｍより長波長側では、ＯＨＰフィルム、及びＡｆｌｅｘのシートは、共に光を透過する。
【００５２】
支持フィルム１０４ｃには、光学特性以外に、耐溶剤性や、耐焼付け温度性があってもよい。支持フィルムの屈折率は、塗膜の屈折率に近い１．３−１．７の範囲のものでよく、より好ましくは、１．４−１．６の範囲であってもよい。支持フィルム１０４ｃは、塗装によって焼付け硬化する場合があるので、耐溶剤性（トルエン、キシレン等の強溶剤や、灯油系の弱溶剤系）や、耐熱性（８０−１４０度）があるものであってもよい。
【００５３】
＜光学接触用液体＞
試料塗板１０４２の白黒素地１０４ｂと支持フィルム１０４ｃとを密着させている光学接触用液体１０４ｄは、ポリエチレングリコール（ＰＥＧと略す。分子量が２００〜６００のもの）である。ＰＥＧは、無色透明で、屈折率ｎ＝１．４５６と塗膜に近い。また、ＰＥＧは、安価に利用でき、しかも無毒であり、粘度が高い上に水洗できる。ただし、本発明はこれに限らず、光学接触用液体１０４ｄは、３５０−２０００ｎｍに渡って着色していないものであってもよい。また、光学接触用液体１０４ｄの屈折率は、ｎ＝１．３−１．７の範囲であってもよく、より好ましくは、塗膜の屈折率に近いｎ＝１．４−１．６の範囲であってもよい。光学接触用液体１０４ｄは、適度な粘性を持ち、白黒素地板状に滴下したときに液滴として留まるものでもよい。光学接触用液体１０４ｄは、支持フィルム１０４ｃを光学接触させる間保持され、支持フィルム１０４ｃを覆ったときに、速やかに白黒素地１０４ｂと支持フィルム１０４ｃとの間に拡張濡れが起こるものでもよい。これにより、光学接触用液体１０４ｄは、塗膜１０４ａと白黒素地１０４ｂとの間の接触を強固にできる。
【００５４】
＜演算装置１６の構成について＞
図７は、本実施形態に係る演算装置１６の構成を示す概略ブロック図である。
図示する例では、演算装置１６は、外部反射率取得部１６０１、１６０２、内部反射率計算部１６１１、１６１２、可視ＫＳ計算部１６２１、赤外〜紫外ＫＳ計算部１６２２、ＫＳ記憶部１６３、混合ＫＳ計算部１６４、混合内部反射率計算部１６５、混合外部反射率計算部１６６、重価係数記憶部１６７、日射反射率計算部１６８、及び、色度値計算部１６９を含んで構成される。
【００５５】
外部反射率取得部１６０１は、入力部１０３からの入力に基づいて、測色機器１０１に反射率を測定させる命令をする。命令の結果、外部反射率取得部１６０１は、測色機器１０１から可視光線反射率情報を取得する。外部反射率取得部１６０１は、取得した可視光線反射率情報を内部反射率計算部１６１１に出力する。
内部反射率計算部１６１１は、外部反射率取得部１６０１から入力された可視光線反射率情報が示す外部反射率Ｒ（λ）を、内部反射率Ｒｉｎｔ（λ）に変換する。内部反射率計算部１６１１は、変換後の内部反射率Ｒｉｎｔ（λ）を可視ＫＳ計算部１６２１に出力する。
【００５６】
可視ＫＳ計算部１６２１は、内部反射率計算部１６１１から入力された内部反射率Ｒｉｎｔ（λ）、及び入力部１０３から入力された膜厚Ｘに基づいて、基礎塗料の吸収係数Ｋと散乱係数Ｓ（可視ＫＳとも称す）を計算する。可視ＫＳ計算部１６２１は、計算した基礎塗料の吸収係数Ｋと散乱係数Ｓを、入力部１０３から入力された基礎塗料の識別情報及び基礎塗料に関する情報と対応付けた可視ＫＳ情報を生成する。
可視ＫＳ計算部１６２１は、生成した基礎塗料に関する可視ＫＳ情報をＫＳ記憶部１６３の可視データテーブルに記憶させる。
【００５７】
外部反射率取得部１６０２は、入力部１０３からの入力に基づいて、自記分光光度計１０２に反射率を測定させる命令をする。命令の結果、外部反射率取得部１６０２は、自記分光光度計１０２から赤外〜紫外線反射率情報を取得する。外部反射率取得部１６０２は、赤外〜紫外線反射率情報を内部反射率計算部１６１２に出力する。
内部反射率計算部１６１２は、外部反射率取得部１６０２から入力された赤外〜紫外線反射率情報が示す外部反射率Ｒ’（λ）を、内部反射率Ｒ’ｉｎｔ（λ）に変換する。内部反射率計算部１６１２は、変換後の内部反射率Ｒ’ｉｎｔ（λ）を赤外〜紫外ＫＳ計算部１６２２に出力する。
【００５８】
赤外〜紫外ＫＳ計算部１６２２は、内部反射率計算部１６１２から入力された内部反射率Ｒ’ｉｎｔ（λ）、及び入力部１０３から入力された膜厚Ｘに基づいて、基礎塗料の吸収係数Ｋ’と散乱係数Ｓ’（赤外〜紫外ＫＳとも称す）を計算する。赤外〜紫外ＫＳ計算部１６２２は、計算した基礎塗料の吸収係数Ｋ’と散乱係数Ｓ’を、入力部１０３から入力された基礎塗料の識別情報及び基礎塗料に関する情報と対応付けた赤外〜紫外ＫＳ情報を生成する。赤外〜紫外ＫＳ計算部１６２２は、生成した基礎塗料に関する赤外〜紫外ＫＳ情報をＫＳ記憶部１６３の赤外〜紫外データテーブルに記憶させる。
【００５９】
混合ＫＳ計算部１６４は、入力部１０３から予測対象塗料に関する配合比率情報、及び、ＫＳ記憶部１６３から読み出した基礎塗料に関する可視ＫＳ情報に基づいて、混合ＫＳ（可視混合ＫＳという）を計算する（式（１０））。混合ＫＳ計算部１６４は入力部１０３から入力された予測対象塗料に関する配合比率情報、及び、ＫＳ記憶部１６３から読み出した基礎塗料に関する赤外〜紫外ＫＳ情報に基づいて、混合ＫＳ（赤外〜紫外混合ＫＳという）を計算する（式（１０））。混合ＫＳ計算部１６４は、計算した可視混合ＫＳ及び赤外〜紫外混合ＫＳを示す混合ＫＳ情報と、予測対象塗料の識別情報及び予測対象塗料に関する情報と、を対応付けて混合ＫＳ計算部１６４に出力する。
【００６０】
混合内部反射率計算部１６５は、混合ＫＳ計算部１６４から入力された混合ＫＳ情報が示す可視混合ＫＳに基づいて、内部反射率Ｒｍｉｘｉｎｔを計算する（式（１３））。混合内部反射率計算部１６５は、混合ＫＳ計算部１６４から入力された混合ＫＳ情報が示す赤外〜紫外混合ＫＳに基づいて、内部反射率Ｒ’ｍｉｘｉｎｔを計算する（式（１３））。
混合内部反射率計算部１６５は、計算した内部反射率Ｒｍｉｘｉｎｔを示す可視混合内部反射率情報と、内部反射率Ｒ’ｍｉｘｉｎｔを示す赤外〜紫外混合内部反射率情報を、混合外部反射率計算部１６６に出力する。
【００６１】
混合外部反射率計算部１６６は、混合内部反射率計算部１６５から入力された可視混合内部反射率情報が示す内部反射率Ｒｍｉｘｉｎｔを、外部反射率Ｒｍｉｘｅｘｔに変換する（式（１３））。混合外部反射率計算部１６６は、混合内部反射率計算部１６５から入力された可視混合内部反射率情報が示す内部反射率Ｒ’ｍｉｘｉｎｔを、外部反射率Ｒ’ｍｉｘｅｘｔに変換する（式（１３））。
混合外部反射率計算部１６６は、変換後の外部反射率Ｒｍｉｘｅｘｔを示す可視混合外部反射率情報を色度値計算部１６９に出力する。混合外部反射率計算部１６６は、変換後の外部反射率Ｒ’ｍｉｘｅｘｔを示す赤外〜紫外混合外部反射率情報を日射反射率計算部１６８に出力する。
【００６２】
重価係数記憶部１６７は、重価係数を示す重価係数情報を予め記憶する（図２参照）。
日射反射率計算部１６８は、混合外部反射率計算部１６６から入力された赤外〜紫外混合外部反射率情報が示す外部反射率Ｒ’ｍｉｘｅｘｔ、及び重価係数記憶部１６７から読み出した重課係数情報に基づいて、予測日射反射率ρｅを計算する（式（１４））。日射反射率計算部１６８は、計算した予測日射反射率ρｅと予測対象塗料の識別情報及び基礎塗料に関する情報との表示情報をモニター１０７に出力する。
【００６３】
色度値計算部１６９は、混合外部反射率計算部１６６から入力された可視混合外部反射率情報を示す外部反射率Ｒｍｉｘｅｘｔに基づいて、色ＣＣＭと同様の方法で色度値Ｌ＊ａ＊ｂ＊を計算する。具体的には、色度値計算部１６９は、混合外部反射率をＪＩＳ  Ｚ８７０１で規定された式を用いてＤ６５光源１０度視野のＸＹＺ値に変換する。色度値計算部１６９は、ＸＹＺ値をＪＩＳ  Ｚ８７２９で規定する式を用いて色度値Ｌ＊ａ＊ｂ＊に変換する。色度値計算部１６９は、変換後の色度値Ｌ＊ａ＊ｂ＊の表示情報と予測対象塗料の識別情報及び予測対象塗料に関する情報とをモニター１０７に出力する。
【００６４】
以下、塗膜測定装置１の動作について説明をする。
まず、可視ＫＳと赤外〜紫外ＫＳを計算して記録する動作について説明し、次に、日射反射率ρｅ及び予測色度値Ｌ＊ａ＊ｂ＊を計算して表示する動作について説明する。
【００６５】
＜可視ＫＳの計算動作について＞
図８は、本実施形態に係る可視光領域（４００ｎｍ〜７００ｎｍ）での基礎塗料（原色エナメル）の吸収係数Ｋ及び散乱係数Ｓを計算する動作の一例を示すフローチャートである。
【００６６】
（ステップＳ１０１）利用者は、支持体（例えば、鋼板、プラスチック板）に白塗料及び黒塗料を塗装した白黒素地１０４１ｂを作成する。ここで、塗装される白塗料は顔料が酸化チタンであり、黒塗料は顔料がカーボンブラックである。利用者は、作成した白黒素地１０４１ｂに、基礎塗料（原色エナメル）を等しい厚さで非隠蔽となるように塗装する（塗装後の基礎塗料が塗膜１０４ａとなる）ことで、試料塗板１０４１を作成する。利用者は、塗膜の厚さ（膜厚Ｘ）を測定する。その後、ステップＳ１０２に進む。
（ステップＳ１０２）測色機器１０１は、可視光（４００〜７００ｎｍ）の反射率Ｒｅｘｔ（λ）を測定する。その後、ステップＳ１０３に進む。
（ステップＳ１０３）演算装置１６は、ステップＳ１０２で測定した反射率Ｒｅｘｔ（λ）を、内部反射率Ｒｉｎｔ（λ）を計算する。その後、ステップＳ１０４に進む。
【００６７】
（ステップＳ１０４）演算装置１６は、入力部１０３を介して、原色エナメル番号、及び試料塗板１０４１の膜厚情報を入力される。その後、ステップＳ１０５に進む。
（ステップＳ１０５）演算装置１６は、ステップＳ１０３で計算した内部反射率Ｒｉｎｔ（λ）、及び、ステップＳ１０４で入力された膜厚情報が示す膜厚Ｘに基づいて、基礎塗料の吸収係数Ｋ及び散乱係数Ｓを計算する。その後、ステップＳ１０６に進む。
（ステップＳ１０６）演算装置１６は、ステップＳ１０５で計算した基礎塗料の吸収係数Ｋ及び散乱係数Ｓを、ステップＳ１０４で入力された原色エナメル番号と対応付けた可視ＫＳ情報を生成する。演算装置１６は、生成した可視ＫＳ情報をＫＳ記憶部１６３の可視データテーブルに記憶する。その後、処理を終了する。
【００６８】
図９は、本実施形態に係る可視データテーブルの一例を示す概略図である。
可視データテーブルは、原色エナメル番号、及び、４００ｎｍ〜７００ｎｍで１０ｎｍ間隔で測定された吸収係数Ｋ及び散乱係数Ｓの各項目を有している。
図９は、例えば、波長「４００」ｎｍについて、原色エナメル番号「５３１」（ｗｈｉｔｅ、白）の吸収係数Ｋが「０．００３２７」であり、散乱係数Ｓが「０．０６９４」であることを示す。
【００６９】
＜赤外〜紫外ＫＳ値の計算動作について＞
図１０は、本実施形態に係る紫外光〜赤外光域（３００ｎｍ〜２５００ｎｍ）での基礎塗料（原色エナメル）の吸収係数Ｋ’及び散乱係数Ｓ’を計算する動作の一例を示すフローチャートである。
【００７０】
（ステップＳ２０１）利用者は、厚さ１００μｍのＡｆｌｅｘフィルムの上に、基礎塗料（原料エナメル）を塗装する。利用者は、塗装したＡｆｌｅｘフィルムを常温で１日以上放置することにより、サンプル塗装フィルムを作成する。利用者は、塗膜の厚さ（膜厚Ｘ）を測定する。その後、ステップＳ２０２に進む。
（ステップＳ２０２）利用者は、ステップＳ２０１で作成したサンプル塗装フィルムを、縦３７ｍｍ×横３７ｍｍに裁断することで、塗膜１０４ａと支持フィルム１０４ｃからなる積層体を作成する。利用者は、白黒素地１０４２ｂ（ｅｖｅｒ−ｗｈｉｔｅ、ｅｖｅｒ−ｂｌａｃｋ）上にＰＥＧを滴下し、白黒素地１０４２ｂと積層体とを空気が入らないように密着させる。これにより、利用者は、試料塗板１０４２を作成する。
【００７１】
（ステップＳ２０３）自記分光光度計１０２は、可視光（３００〜２５００ｎｍ）の反射率Ｒ’ｅｘｔ（λ）を測定する。その後、ステップＳ２０４に進む。
（ステップＳ２０４）演算装置１６は、ステップＳ２０３で測定した反射率Ｒ’ｅｘｔ（λ）を、内部反射率Ｒ’ｉｎｔ（λ）を計算する。その後、ステップＳ２０５に進む。
（ステップＳ２０５）演算装置１６は、入力部１０３を介して、原色エナメル番号、及び試料塗板１０４２の膜厚情報膜厚情報を入力される。その後、ステップＳ２０６に進む。
【００７２】
（ステップＳ２０６）演算装置１６は、ステップＳ２０４で計算した内部反射率Ｒｉｎｔ（λ）、及び、ステップＳ２０５で入力された膜厚情報が示す膜厚Ｘに基づいて、基礎塗料の吸収係数Ｋ’及び散乱係数Ｓ’を計算する。その後、ステップＳ２０７に進む。
（ステップＳ２０７）演算装置１６は、ステップＳ２０６で計算した基礎塗料の吸収係数Ｋ’及び散乱係数Ｓ’を、ステップＳ１０５で入力された原色エナメル番号と対応付けた赤外〜紫外ＫＳ情報を生成する。演算装置１６は、生成した赤外〜紫外ＫＳ情報をＫＳ記憶部１６３の赤外〜紫外データテーブルに記憶する。その後、処理を終了する。
【００７３】
図１１は、本実施形態に係る赤外〜紫外データテーブルの一例を示す概略図である。
赤外〜紫外データテーブルは、原色エナメル番号、及び、３００ｎｍ〜２５００ｎｍで５ｎｍ間隔で測定された吸収係数Ｋ’及び散乱係数Ｓ’の各項目を有している。
図１１は、例えば、波長「３００」ｎｍについて、原色エナメル番号「５３１」（ｗｈｉｔｅ、白）の吸収係数Ｋが「０．１２３」であり、散乱係数Ｓが「０．０５７３」であることを示す。
【００７４】
＜日射反射率ρｅ及び予測色度値Ｌ＊ａ＊ｂ＊の計算動作について＞
図１２は、本実施形態に係る日射反射率ρｅ及び予測色度値Ｌ＊ａ＊ｂ＊を計算する動作の一例を示すフローチャートである。
【００７５】
（ステップＳ３０１）演算装置１６は、入力部１０３から予測対象塗料に関する配合比率情報を入力される。その後、演算装置１６は、ステップＳ３０２の処理及びステップＳ３０３の処理を実行する。なお、ステップＳ３０２の処理及びステップＳ３０３の処理は並列処理であるが、本発明はこれに限らず、順に処理をしてもよい。
（ステップＳ３０２）演算装置１６は、ステップＳ３０１で入力された予測対象塗料に関する配合比率情報が示す配合比率Ｐｉ、膜厚情報が示す膜厚Ｘ１、及びＫＳ記憶部１６３に記憶された基礎塗料に関する可視ＫＳに基づいて、予測対象塗料に関する可視混合ＫＳを計算する（式（１０））。演算装置１６は、計算した可視混合ＫＳを用いて、内部反射率Ｒｍｉｘｉｎｔを計算する（式（１３））。演算装置１６は、計算した内部反射率Ｒｍｉｘｉｎｔを、外部反射率Ｒｍｉｘｅｘｔに変換する。その後、ステップＳ３０２に進む。
【００７６】
（ステップＳ３０３）演算装置１６は、ステップＳ３０１で入力された予測対象塗料に関する配合比率情報が示す配合比率Ｐｉ、膜厚情報が示す膜厚Ｘ１、及びＫＳ記憶部１６３に記憶された基礎塗料に関する赤外〜紫外ＫＳに基づいて、予測対象塗料に関する赤外〜紫外混合ＫＳを計算する（式（１０））。
演算装置１６は、計算した予測対象塗料に関する赤外〜紫外混合ＫＳを用いて、内部反射率Ｒ’ｍｉｘｉｎｔを計算する（式（１３））。演算装置１６は、計算した内部反射率Ｒ’ｍｉｘｉｎｔを、外部反射率Ｒ’ｍｉｘｅｘｔに変換する。その後、ステップＳ３０４に進む。
【００７７】
（ステップＳ３０４）演算装置１６は、ステップＳ３０３で計算した外部反射率Ｒ’ｍｉｘｅｘｔに基づいて、予測対象塗料の予測日射反射率ρｅを計算する（式（１４））。演算装置１６は、ステップＳ３０２で計算した外部反射率Ｒｍｉｘｅｘｔに基づいて、予測対象塗料の予測色度値Ｌ＊ａ＊ｂ＊を計算する（式（１５）〜式（１７）参照）。
（ステップＳ３０５）モニター１０７は、予測対象塗料の識別情報と、ステップＳ３０４で計算された予測対象塗料の予測日射反射率ρｅ、及び予測対象塗料の予測色度値Ｌ＊ａ＊ｂ＊を表示する。
【００７８】
このように、本実施形態によれば、試料塗板１０４２の白素地は、塗膜１０４ａによる光の吸収又は散乱の測定に用いられる塗膜１０４ａの白素地であって、塗膜１０４ａで反射される光以外の光を、３５０ｎｍから１６００ｎｍの全ての波長について、９０％以上の反射率で反射させる反射部分Ｐ１１（例えば、ホウケイ酸ガラス素材）を有している。これにより、塗膜測定装置１では、白素地の反射率は塗膜１０４ａの反射率よりも大きくなる（条件１を満たす）。
また、本実施形態によれば、試料塗板１０４２の黒素地は、塗膜１０４ａによる光の吸収又は散乱の測定に用いられる塗膜１０４ａの白素地であって、塗膜１０４ａで反射される光以外の光を、３５０ｎｍから１６００ｎｍの全ての波長について、吸収させる吸収部分又は５％以下の反射率で反射させる反射部分Ｐ１２（ガラスの底面にカーボン黒を塗ったもの）を有している。これにより、塗膜測定装置１では、黒素地の反射率は塗膜１０４ａの反射率よりも小さくなる（条件２を満たす）。
以上により、塗膜測定装置１では、条件１及び条件２を満たすことができ、式（５）を実数解にできる。換言すれば、塗膜測定装置１では、式（５）が実数解になるように、試料塗板１０４２の白黒素地１０４２ｂが作成されている。これにより、塗膜測定装置１では、正確な吸収係数Ｋと吸収係数Ｓを計算することができ、正確な予測日射反射率ρｅを計算できる。
【００７９】
また、本実施形態によれば、支持フィルム１０４ｃは、塗膜１０４ａを支持し、塗膜１０４ａによる光の吸収又は散乱の測定に用いられるフィルムであって、３５０ｎｍから１６００ｎｍの全ての波長の光を、７５％以上の透過率で透過させる。これにより、塗膜測定装置１では、塗膜１０４ａの切断や変形を防止しつつ、条件１及び条件２を満たすことができる。換言すれば、塗膜測定装置１では、式（５）が実数解になるような支持フィルム１０４ｃが用いられている。
また、本実施形態によれば、光学接触用液体１０４ｄは、試料塗板１０４２の白黒素地１０４２ｂと支持フィルム１０４ｃと、を密着させる物質であって、３５０ｎｍから２０００ｎｍの全ての波長の光を透過させる。光学接触用液体１０４ｄは、１．３以上１．７以下の屈折率を有しており、好ましくは、１．４以上１．６以下の屈折率を有している。これにより、塗膜測定装置１では、白黒素地１０４２ｂと支持フィルム１０４ｃを密着させつつ、条件１及び条件２を満たすことができる。換言すれば、塗膜測定装置１では、式（５）が実数解になるような光学接触用液体１０４ｄが用いられている。
【００８０】
また、本実施形態によれば、ＫＳ計算部１６２は、３５０ｎｍから１６００ｎｍの全ての波長の光について９０％以上となる白素地（白黒素地１０４２ｂ）の反射率Ｒ’ｇ１（λ）を用いて、塗膜１０４ａの塗膜の吸収係数Ｋ’又は散乱係数Ｓ’を計算する。また、本実施形態によれば、３５０ｎｍから１６００ｎｍの全ての波長について５％以下となる黒素地（白黒素地１０４２ｂ）の反射率Ｒ’ｇ２（λ）を用いて、塗膜１０４ａの塗膜の吸収係数Ｋ’又は散乱係数Ｓ’を計算する。
これにより、塗膜測定装置１では、条件１及び条件２を満たすことができ、式（５）を実数解にできる。すなわち、塗膜測定装置１では、正確な吸収係数Ｋと吸収係数Ｓを計算することができ、正確な予測日射反射率ρｅを計算できる。
【００８１】
また、本実施形態によれば、測色機器１０１は、塗膜１０４ａ及び白黒素地１０４１ｂについて可視光での反射率Ｒｅｘｔ（λ）を測定する。自記分光光度計１０２は、塗膜１０４ａ及び白黒素地１０４２ｂについて紫外光及び赤外光での反射率Ｒ’ｅｘｔ（λ）を測定する。
演算装置１６では、ＫＳ計算部１６２は、測色機器１０１と自記分光光度計１０２の測定結果に基づいて塗膜の吸収係数及び散乱係数を計算する。ＫＳ記憶部１６３は、塗膜の塗料の識別情報と、ＫＳ計算部１６２が計算した塗膜の吸収係数及び散乱係数と、を対応付けた係数情報を記憶する。
これにより、塗膜測定装置１では、測色機器１０１と自記分光光度計１０２とを分けることにより、調色に利用する反射率の測定は測色機器１０１で測定し、日射反射率は自記分光光度計１０２で測定することができ、一方の処理待ち等による処理負荷の増大の防止や、並列処理によって測定時間を短縮することができる。
【００８２】
（第２の実施形態）
以下、図面を参照しながら本発明の第２の実施形態について詳しく説明する。
本実施形態に係る塗膜測定装置２は、配合比率が分からない塗料（予測対象塗料）の反射率を測定し、測定結果と予め記憶する基礎塗料の吸収係数Ｋと散乱係数Ｓに基づいて、予測対象塗料に関する配合比率を計算する。塗膜測定装置は、計算した予測対象塗料に関する配合比率と予め記憶する基礎塗料の吸収係数Ｋ’と散乱係数Ｓ’に基づいて、予測対象塗料の予測日射反射率ρｅを計算する。
【００８３】
塗膜測定装置２は、第１の実施形態に係る塗膜測定装置１において、演算部１６を演算部２６に代えたものである。
図１３は、本発明の第２の実施形態に係る演算装置２６の構成を示す機能ブロック図である。演算装置２６と第１の実施形態に係る演算装置１６（図７）を比較すると、測色色度値計算部２６０、配合比率色度値生成部２６１、及び配合比率選択部２６２が異なる。他の構成は、第１の実施形態のものと同じであるので、説明は省略する。
【００８４】
塗膜測定装置２は、可視ＫＳ及び赤外〜紫外ＫＳの計算動作（図８、図１０）を実行して、原色エナメル（基礎塗料）の可視ＫＳ及び赤外〜紫外ＫＳを予め記憶している。
【００８５】
測色色度値計算部２６０には、測色機器１０１から可視光線反射率情報が入力される。この可視光線反射率情報は、予測対象塗料の塗膜１０４ａが載せられた試料塗板１０４１についての可視光線反射率情報である。
測色色度値計算部２６０は、測色機器１０１から入力された可視光線反射率情報に基づいて、予測対象塗料の色度値Ｌ＊ａ＊ｂ＊を計算する。ここで、測色色度値計算部２６０は、外部反射率Ｒｍｉｘｅｘｔに代えて可視光線反射率情報が示す反射率Ｒｅｘｔ（λ）を用いた式（１５）〜式（１７）を用いてＸＹＺ（Ｘ１０，Ｙ１０，Ｚ１０）を計算し、ＪＩＳ  Ｚ８７２９規定の式を用いて予測対象塗料の色度値（測定色度値と称す）Ｌ＊ａ＊ｂ＊を計算する。測色色度値計算部２６０は、計算した測定色度値Ｌ＊ａ＊ｂ＊を配合比率選択部２６２に出力する。
【００８６】
混合比率色度値生成部２６１は、Ｐ１＋Ｐ２＋・・・＋Ｐｎ＝１を満たす、複数組の配合比率Ｐｉを記憶する。混合比率色度値生成部２６１は、一組（ｉ＝１〜ｎ）の配合比率Ｐｉ毎に、その配合比率ＰｉとＫＳ記憶部１６３から読み出した基礎塗料の可視ＫＳ情報に基づいて、可視混合ＫＳを計算する（色（１０））。混合比率色度値生成部２６１は、計算した可視混合ＫＳに基づいて内部反射率Ｒｍｉｘｉｎｔを計算し（式（１３））、計算した内部反射率Ｒｍｉｘｉｎｔを外部反射率Ｒｍｉｘｅｘｔに変換する（式（１３））。
混合比率色度値生成部２６１は、変換後の外部反射率Ｒｍｉｘｅｘｔに基づいて、色度値（計算色度値と称す）Ｌ＊ａ＊ｂ＊を計算する（式（１５）〜式（１７）、ＪＩＳ  Ｚ８７２９規定の式）。混合比率色度値生成部２６１は、計算した計算色度値Ｌ＊ａ＊ｂ＊を、配合比率Ｐｉに対応付けて配合比率選択部２６２に出力する。
【００８７】
配合比率選択部２６２は、一組の配合比率Ｐｉ毎に、混合比率色度値生成部２６１から入力された計算色度値Ｌ＊ａ＊ｂ＊と、測色色度値計算部２６０から入力された予測対象塗料の測定色度値Ｌ＊ａ＊ｂ＊と、の差を計算し、次式（１８）で表される色差ΔＥ＊ａｂを計算する。
【００８８】
【数９】
0005940614.tif 000010
【００８９】
ここで、ΔＬ＊は、計算色度値のＬ＊から測定色度値のＬ＊を差し引いた値である。Δａ＊は、計算色度値のａ＊から測定色度値のａ＊を差し引いた値である。Δｂ＊は、計算色度値のｂ＊から測定色度値のｂ＊を差し引いた値である。
【００９０】
配合比率選択部２６２は、計算した色差ΔＥ＊ａｂが予め定めた値（本実施形態では「３」）以下となる計算色度値Ｌ＊ａ＊ｂ＊を選択し、選択した計算色度値Ｌ＊ａ＊ｂ＊と対応付けられた配合比率Ｐｉを選択する。つまり、配合比率選択部２６２は、測定した予測対象塗料の色（測定色度値Ｌ＊ａ＊ｂ＊）に、計算によって近い色となる配合比率Ｐｉを選択する。
配合比率選択部２６２は、選択した配合比率（予測対象塗料の配合比率の予想比率であり、予測配合比率とも称す）Ｐｉを示す配合比率情報を、混合ＫＳ計算部１６４に出力する。なお、この配合比率情報は、複数の組の配合比率Ｐｉの場合もある。
【００９１】
混合ＫＳ計算部１６４は、配合比率選択部２６２から入力された配合比率情報、及び、ＫＳ記憶部１６３から読み出した基礎塗料に関する可視ＫＳ情報、赤外〜紫外ＫＳ情報に基づいて、一組の配合比率Ｐｉ毎に、可視混合ＫＳ、赤外〜紫外混合ＫＳを計算する。混合内部反射率計算部１６５、混合外部反射率計算部１６６、重価係数記憶部１６７、日射反射率計算部１６８、及び、色度値計算部１６９は、一組の配合比率Ｐｉ毎に、処理を実行することで予測日射反射率ρｅと予測色度値Ｌ＊ａ＊ｂ＊を計算する。
演算装置２６は、配合比率選択部２６２が計算した色差ΔＥ＊ａｂが小さい順に並べて、一組の配合比率Ｐｉ毎に、配合比率Ｐｉ、予測色度値Ｌ＊ａ＊ｂ＊、色差（予測色差とも称す）ΔＥ＊ａｂ、及び、予測日射反射率ρｅを、モニター１０７に表示させる。なお、演算部２６は、色度値計算部１６９を備えなくてもよい。その場合、演算部２６は、予測色度値Ｌ＊ａ＊ｂ＊として、混合比率色度値生成部２６１が計算した計算色度値Ｌ＊ａ＊ｂ＊をモニター１０７に表示させてもよい。また、演算部２６は、塗料の光源メタリズム（Ｍｉ）や原料コスト、対候性などのデータを出力しても良い。
【００９２】
図１４は、本実施形態に係る塗膜測定装置２の動作の一例を示したフローチャートである。
（ステップＳ４０１）利用者は、図８のステップＳ１０１と同様にして、白黒素地１０４１ｂを作成する。利用者は、ステップＳ１０１と同様にして、予測対象塗料を塗装した塗膜１０４ａを作成する。なお、利用者は、白黒素地１０４２ｂを作成してもよい。利用者は、塗膜の厚さ（膜厚Ｘ）を測定して、測定した膜厚Ｘを演算装置１６に入力する。その後、ステップＳ４０２に進む。
【００９３】
（ステップＳ４０２）測色機器１０１は、可視光（４００〜７００ｎｍ）の反射率Ｒｅｘｔ（λ）を測定する。演算装置１６は、測色機器１０１が測定した反射率Ｒｅｘｔ（λ）、及び、ステップＳ４０１で入力された膜厚Ｘに基づいて、予測対象塗料の測定色度値Ｌ＊ａ＊ｂ＊を計算する。その後、ステップＳ４０３に進む。
（ステップＳ４０３）演算装置１６は、予め記憶する複数組の配合比率Ｐｉ、及び、ＫＳ記憶部１６３から読み出した基礎塗料に関する可視ＫＳ情報に基づいて、計算色度値Ｌ＊ａ＊ｂ＊を計算する。その後、ステップＳ４０４に進む。
【００９４】
（ステップＳ４０４）演算装置１６は、ステップＳ４０２で計算した測定色度値Ｌ＊ａ＊ｂ＊、及び、ステップＳ４０３で計算した計算色度値Ｌ＊ａ＊ｂ＊に基づいて、配合比率Ｐｉを選択する。その後、ステップＳ４０５に進む。
（ステップＳ４０５）演算装置１６は、ステップＳ４０４で選択した配合比率Ｐｉ、及び、ＫＳ記憶部１６３から読み出した基礎塗料に関する赤外〜紫外ＫＳ情報に基づいて、一組の配合比率Ｐｉ毎に、赤外〜紫外混合ＫＳを計算する。演算装置１６は、ステップＳ４０４で選択した配合比率Ｐｉ、及び、ＫＳ記憶部１６３から読み出した基礎塗料に関する可視ＫＳ情報に基づいて、一組の配合比率Ｐｉ毎に、可視混合ＫＳを計算する。その後、ステップＳ４０５に進む。
（ステップＳ４０５）演算装置１６は、ステップＳ４０４で選択した配合比率ＰｉとステップＳ４０５で計算した赤外〜紫外混合ＫＳ及び可視混合ＫＳをモニター１０７に表示させる。その後、処理を終了する。
【００９５】
このように、本実施形態によれば、演算装置１６では、測色色度値計算部２６０は、測色機器１０１が測定した反射率Ｒｅｘｔ（λ）に基づいて、塗膜１０４ａの測定色度値Ｌ＊ａ＊ｂ＊を計算する。混合比率色度値生成部２６１は、試料の混合比率Ｐｉの候補各々について、その混合比率Ｐｉの塗料の塗膜の計算色度値Ｌ＊ａ＊ｂ＊を計算する。配合比率選択部２６２は、測定色度値Ｌ＊ａ＊ｂ＊と計算色度値Ｌ＊ａ＊ｂ＊との差ΔＥ＊ａｂに基づいて、前記混合比率Ｐｉの候補を選択する。日射反射率計算部１６８は、配合比率選択部２６２が選択した混合比率Ｐｉと、ＫＳ記憶部１６３が記憶する係数情報と、に基づいて、その混合比率で試料が混合された塗料の予測日射反射率ρｅを計算する。
これにより、塗膜測定装置１では、配合比率が分からない塗料についても、正確な予測日射反射率ρｅを計算できる。
【００９６】
＜変形例＞
上記各実施形態では、塗膜１０４ａを白黒素地１０４１ｂ又は１０４２の上に載せる（塗装を含む）場合について説明をした。実際の建築物に塗装をする場合には、下塗りの上に塗料を上塗りする場合も考えられる。本実施形態に係る塗膜測定装置３は、下塗りの上に塗料を上塗りする場合の予測日射反射率ρｅ、及び予測色度値Ｌ＊ａ＊ｂ＊を計算する。
【００９７】
塗膜測定装置３は、可視光領域及び赤外光〜紫外光領域での試料の吸収係数Ｋ及び散乱係数Ｓを計算する動作（図８、図１０）を実行して、原色エナメルの吸収係数Ｋ及び散乱係数Ｓを予め記憶している。
利用者は、試料塗板２０４を作成して、塗膜測定装置３に試料塗板２０４を測定させる。
【００９８】
図１５は、本変形例に係る試料塗板２０４の構造を示す模式図である。
この図において、第１の実施形態と同じ塗膜１０４ａが、板２０４ｂの上に載せられている。板２０４ｂは、下塗り試料が、白素地（例えば、エバーズ社製セラミック白素地板、ホウケイ酸ガラス）又は黒素地（下地）に等しい厚さで非隠蔽となるように塗装されたものである。塗膜１０４ａと板２０４ｂは、光学接触用液体を用いて密着されている。
図２において、Ｒ３は塗膜の反射率を表し、Ｒｇ３は板２０４の反射率を表す。
【００９９】
塗膜測定装置３は、第１の実施形態に係る塗膜測定装置１、又は第２の実施形態に係る塗膜測定装置２と同様の構成を備える。ただし、塗膜測定装置３では、ＫＳ計算部１６２は、内部反射率Ｒ１ｉｎｔ、Ｒ’１ｉｎｔに代えて、それぞれ、内部反射率Ｒ３ｉｎｔ、Ｒ’３ｉｎｔを用いて吸収係数Ｋと散乱係数Ｓを計算する。また、ＫＳ計算部１６２は、内部反射率Ｒｇ１ｉｎｔ、Ｒ’ｇ１ｉｎｔに代えて、それぞれ、内部反射率Ｒｇ３ｉｎｔ、Ｒ’ｇ３ｉｎｔを用いて吸収係数Ｋと散乱係数Ｓを計算する。ここで、内部反射率Ｒ３ｉｎｔ、Ｒｇ３ｉｎｔは、それぞれ、反射率Ｒ３、Ｒｇ３を式（１）を用いて変換したものである。内部反射率Ｒ’３ｉｎｔ、Ｒ’ｇ３ｉｎｔは、それぞれ、反射率Ｒ’３、Ｒ’ｇ３を式（２）を用いて変換したものである。
【０１００】
このように、本実施形態によれば、塗膜測定装置３は、下塗りの上に塗料を上塗りされた塗膜について、正確な吸収係数Ｋと吸収係数Ｓを計算することができ、正確な予測日射反射率ρｅを計算できる。
【０１０１】
＜実施例＞
以下に、上記各実施形態の実施例を示す。
１．使用した材料、及び測定機器
（１）原料エナメル
常乾２液型塗料であるレタンＰＧハイブリッドエコ（関西ペイント（株）製）の以下のエナメルを用いた。
製品番号  （顔料）
５３１  白（ｗ）  ホワイトベース（ルチル型酸化チタン）
４００  黒（ｂ）  ディープブラック（カーボンブラック）
６６５  ピンク（ｐ）  クリムズンレッドベース（透明性マゼンダ）
６６２  黄色（ｙ）  パーシモンエローベース（不透明有機黄色）
５８２  チンチングブラック
６３１  レバノンエローベース
６８１  ライブオレンジベース
６２１  オリエンタルブルーベース
６３８  ディープブルーベース
【０１０２】
（２）硬化剤
イソシアネート系硬化剤
（３）支持フィルム
旭硝子製フッ素樹脂共重合体フィルムＡｆｌｅｘ１００ＮＴ（厚みが１００μｍで表面が無処理、エチレン/テトラフルオロエチレン共重合体）。本フィルムは、ＵＶ−Ｖｉｓ−ＩＲ（波長３００−２０００ｎｍ）に渡る広い波長領域において透明性が高い。
（４）セラミック白黒素地板１０４ｂ
（株）エバーズ（ＥＶＥＲＳ）製ｅｖｅｒ−ｗｈｉｔｅ（白素地板）、ｅｖｅｒ−ｂｌａｃｋ（黒素地板）。ｅｖｅｒ−ｗｈｉｔｅの材質はホウケイ酸ガラスである。板の大きさは、縦４０ｍｍ×横４０ｍｍ×厚さ５ｍｍである。
【０１０３】
（５）有彩色の板２０４ｂ
ＣＣＭの精度を検証するために用いる有彩色の板２０４ｂであり、この板２０４ｂの上に塗料（塗膜１０４ａ）を半隠蔽（下地色が完全には隠れない状態）で塗装して用いた。
有彩色の下地は、次の２種類を用意した。
（ｉ）低彩度オレンジ色の下塗り
レタンＰＧＨＢｅｃｏの色番５３１、５８２、６３１、６８１の各色を６１：２：２７：１０の重量比で混合し、硬化剤を１５ｇ加えてアート紙に隠蔽まで塗装した。色度値を測定すると、Ｌ＊＝６４．５２、ａ＊＝１９．４８、ｂ＊＝２６．８３であった。
（ｉｉ）低彩度青色の下塗り
レタンＰＧＨＢｅｃｏの色番５３１、５８２、６２１、６３８の各色を９２：２：２：８の重量比で混合し、硬化剤を１５ｇ加えてアート紙に隠蔽まで塗装した。色度値を測定すると、Ｌ＊＝６７．１４、ａ＊＝―１８．１９、ｂ＊＝―２２．１３であった。
【０１０４】
（６）日射反射率測定に用いる校正用白板１０５
米国ｌａｂｓｐｈｅｒｅ社（ラブスフィア社）製Ｓｐｅｃｔｒａｒｏｎ。発泡フッ素樹脂を固めたものであり、米国Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ（ＮＩＳＴ）によって校正されたものを用いた。
（７）光学接触用液体
和光純薬製ポリエチレングリコール４００（以下ＰＥＧ４００とよぶ）。和光一級、屈折率１．４６５、透明、無色、水に可溶である。
（８）自記分光光度計
島津製作所の紫外可視近赤外分光光度計ＵＶ−３１００に、積分球ＩＳＲ−３１００を取り付けたものを用いた。
（９）測色装置
米国ｘ−ｒｉｔｅ社製積分球型分光測色計ＳＰ６４を用いた。
【０１０５】
２．塗料と塗膜作成
（２）表１は、ＫＳ値を求める原色エナメル塗料（Ｗ；白、Ｐ；ピンク、Ｙ；黄色）の白、ピンク、黄色の配合と、混色の予測を検証する混色（ＷＰ、ＷＹ、ＰＹ）の白、ピンク、黄色の配合と、を示した表である。
【０１０６】
【表１】
0005940614.tif 000011
【０１０７】
（２）塗装と膜厚測定
塗料を希釈しないで、厚さ１００μｍのフッ素樹脂共重合体のＡｆｌｅｘフィルムの上にアプリケーターで塗装し、常温で１日以上放置し、サンプル塗装フィルムを得た。膜厚は、電磁式膜厚計で測定した。
（３）測定
サンプル塗装フィルムを縦３７ｍｍ×横３７ｍｍに切断した。セラミック製白黒素地板の上にＰＥＧを１滴滴下し、空気が入らないようにフィルムを密着させて測定した。
＜可視光領域＞
測色機器１０１に付属の白板で構成した後、４００−７００ｎｍの波長領域を１０ｎｍ間隔で測色し、反射率を得た。積分球型の測色計には、ＳＣＩ（正反射光を含む測定で全反射光を積分した測色値）と、ＳＣＥ（正反射光を含まない測定値で光沢成分を含まないため、目視に近い）がある。本実施例では、ＳＣＥの測定値を採用した。
＜紫外光から赤外光領域＞
赤外〜紫外光領域の反射率の測定は、ＪＩＳ  Ｋ５６０２：２００８に従った。紫外可視近赤外分光光度計ＵＶ−３１００をスペクトラロンで白校正した。波長３００−２５００ｎｍの領域の反射率をＳＣＩモードで１ｎｍ間隔で測定した。
【０１０８】
３．エナメル測定結果
白黒素地上の反射率に基づいて、原色エナメルの吸収係数Ｋと散乱係数Ｓを求めた。
（１）ピンク原色塗膜の可視光での吸収係数Ｋと散乱係数Ｓ
図１６は、本実施例に係るピンク原色塗膜の可視光領域での反射率を表すグラフである。
図１７は、本実施例に係るピンク原色塗膜の可視光領域での吸収係数Ｋと散乱係数Ｓを表すグラフである。
ピンク原色はメタリック塗装用の透明性原色なので、白黒上の反射率の差は大きい。黒板状のフィルムの反射率はほとんど黒に近い。メタリック性顔料なので、散乱係数Ｓが小さく、吸収係数Ｋが大きい。ピンク原色は、波長５００ｎｍ前後の光を吸収する。
【０１０９】
（２）ピンク原色塗膜の紫外光から赤外光での吸収係数Ｋと散乱係数Ｓ
図１８は、本実施例に係るピンク原色塗膜の紫外光〜赤外光領域での反射率を表すグラフである。
図１９は、本実施例に係るピンク原色塗膜の紫外光〜赤外光領域での吸収係数Ｋと散乱係数Ｓを表すグラフである。
ピンク原色塗膜のこの顔料はメタリック性透明顔料なので、４００−５００ｎｍの青から緑の吸収係数Ｋ（図１９では、Ｐ＿Ｋのグラフ）が大きい。ピンク原色は、赤外光領域でのＫが小さく、吸収していることが分かる。波長の長い赤外線は、塗料の顔料サイズではほとんど散乱されないため、散乱係数Ｓ（図１９では、Ｐ＿Ｓのグラフ）は小さい。
【０１１０】
（３）混合測定結果
表２は、得られた膜厚ＸにおけるＫ、Ｓ値を用いて予測した色、及び日射反射率と実際に測定した実測値を比較した表である。
【０１１１】
【表２】
0005940614.tif 000012
【０１１２】
番号１で示されるＷＰは、白とピンクを混色し膜厚１４μｍで塗装たフィルムをｅｖｅｒ−ｗｈｉｔｅの白素地上で測定した色と日射反射率を示している。予測と実測との色差は３．２であり、実測の日射反射率は６８．３、計算した日射反射率は７１．２であり、その予測誤差は＋４．２％であったことを示している。色差が小さい程、予測色と実際の色の差は小さく好ましいが、およそ色差が３以下であれば人間にとって同色の領域であり、工業的に使える。日射反射率の誤差は５％以下が目標であり、実用レベルである。
（４）有彩色下地の混色
実際に建築塗料分野で望まれる技術として、各色の下塗りの上に非隠蔽で塗装したとき色と遮熱特性の予測がある。
【０１１３】
ここでは、青の下塗り上の混色の色と日射反射率の予測を行った。青下地の上にピンクと黄色を７５：２５で混色したエナメル塗料（ＰＹ）を膜厚１５μｍで塗装した。非隠蔽で塗装したため、透けている。
図２０は、本実施例に係る下地の可視光領域での反射率を表すグラフである。青下地の反射率は、４５０−５００ｎｍの領域で高く、６００ｎｍ付近では低くなっている。
【０１１４】
図２１は、本実施例に係る青下地で混色ＰＹ塗膜の可視光領域での反射率を表すグラフである。このグラフは、青下地の場合の可視光領域の混色ＰＹの実測（ｍｅａ）と計算値（ｃａｌ）を示したグラフである。可視光領域の反射率は良く一致しており、予測精度は、表２に示すとおりΔＥ＊ａｂ＝１．５である。
【０１１５】
図２２は、本実施例に係る青下地の場合の紫外光〜赤外光領域での反射率を表すグラフである。このグラフによれば、青下地は、可視光の７００ｎｍに比べると赤外線を吸収して熱くなることが分かる。
【０１１６】
図２３は、本実施例に係る青下地で混色ＰＹ塗膜の可赤外〜紫外光領域での反射率を表すグラフである。このグラフによれば、赤外〜紫外域に渡ってよい一致を示していることが分かる。表２に示すとおり、日射反射率の実測値（ｍｅａ）と計算値（ｃａｌ）は、それぞれ２６．１％、及び２６．６％であり、その誤差は１．９％であった。実測値と計算値は良い一致を示した。
【０１１７】
なお、上記各実施形態において、原色エナメル番号（試料の識別情報）には、原色エナメルの名称等、原色エナメルに関する情報（試料に関する情報）が付与されていてもよい。この場合、演算装置１６、２６は、原色エナメル番号に原色エナメルに関する情報を対応付けて記憶してもよいし、モニター１０７に表示させてもよい。
また、上記各実施形態において、可視ＫＳ情報及び赤外〜紫外ＫＳ情報を記憶する対象が原色エナメルである場合について説明したが、本発明はこれに限られず、他の試料（塗料）であってもよい。例えば、演算装置１６、２６は、原色エナメルに代えて、混合に用いられる他の試料（塗料）の反射率を計算して、可視ＫＳ情報及び赤外〜紫外ＫＳ情報を記憶してもよい。
【０１１８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１１９】
１・・・塗膜測定装置、１０１・・・測色機器、１０２・・・自記分光光度計、１０３・・・入力部、１０４１、１０４２・・・試料塗板、１０５・・・校正板、１６・・・演算装置、１０４ａ・・・塗膜、１０４１ｂ、１０４２ｂ・・・白黒素地（下地）、１０４ｃ・・・支持フィルム、１０４ｄ・・・光学接触用液体、１６０１、１６０２・・・外部反射率計測部、１６１１、１６１２・・・内部反射率計算部、１６２１・・・可視ＫＳ計算部、１６２２・・・赤外〜紫外ＫＳ計算部、１６３・・・ＫＳ記憶部、１６４・・・混合ＫＳ計算部、１６５・・・混合内部反射率計算部、１６６・・・外部反射率計算部、１６７・・・重価係数記憶部、１６８・・・日射反射率計算部、１６９・・・色度値計算部、２６０・・・測色色度値計算部、２６１・・・配合比率色度値生成部、２６２・・・配合比率選択部
【図１】
0005940614.tif 000013
【図２】
0005940614.tif 000014
【図３】
0005940614.tif 000015
【図４】
0005940614.tif 000016
【図５】
0005940614.tif 000017
【図６】
0005940614.tif 000018
【図７】
0005940614.tif 000019
【図８】
0005940614.tif 000020
【図９】
0005940614.tif 000021
【図１０】
0005940614.tif 000022
【図１１】
0005940614.tif 000023
【図１２】
0005940614.tif 000024
【図１３】
0005940614.tif 000025
【図１４】
0005940614.tif 000026
【図１５】
0005940614.tif 000027
【図１６】
0005940614.tif 000028
【図１７】
0005940614.tif 000029
【図１８】
0005940614.tif 000030
【図１９】
0005940614.tif 000031
【図２０】
0005940614.tif 000032
【図２１】
0005940614.tif 000033
【図２２】
0005940614.tif 000034
【図２３】
0005940614.tif 000035